"式1で表される化合物と、多価フェノールとを反応させて得られる樹脂。[式1中、R1は、水素原子又は炭素数1~6のアルキル基を表し、R2、R3及びR4は、それぞれ独立に、炭素数1~6のアルキル基を表し、R1、R2、R3及びR4からなる群から選ばれる2以上は、互いに結合してA1とともに炭素数3~20の環を形成していてもよい。A1は、2価の炭素数1~20の飽和炭化水素基を表し、該飽和炭化水素基に含まれる-CH2-は-O-で置き換わっていてもよい。B1及びB2は、それぞれ独立に、炭素数1~6のアルキレン基を表す。L1及びL2は、それぞれ独立に、ハロゲン原子、-O-SO2-R’基R’は炭素数1~6のアルキル基又は炭素数6~20のアリール基を表す。、-O-CH=CH2基又は-O-CH=CHCH3基を表す。]多価フェノールが、式2で表される化合物、式4で表される化合物、式5で表される化合物、式6で表される化合物及び式7で表される化合物からなる群から選ばれる少なくとも1つの化合物である請求項1記載の樹脂。[式2中、R21~R24は、それぞれ独立に、水素原子、-OX24又は炭素数1~6のアルキル基を表す。X21~X24は、それぞれ独立に、水素原子又は式3で表される基を表し、X21~X24のうち少なくとも1つは水素原子を表す。nは0~3の整数を表す。式3中、R31及びR32は、それぞれ独立に、水素原子又は炭素数1~6のアルキル基を示す。mは、1~4の整数を示す。R33は炭素数1~6のアルキル基又は炭素数3~12の飽和環状炭化水素基を表す。環Y1は、炭素数3~20の飽和炭化水素環を示す。は結合手を表す。][式4中、R41~R47は、それぞれ独立に、水素原子、-OX44又は炭素数1~6のアルキル基を表し、R43及びR44は互いに結合して炭素数3~20の環を形成してもよく、R46及びR47は互いに結合して炭素数3~20の環を形成してもよい。X41~X44は、それぞれ独立に、水素原子又は式3で表される基を表し、X41~X44のうち少なくとも1つは水素原子を表す。][式5中、R51~R54は、それぞれ独立に、水素原子、炭素数1~6のアルキル基、炭素数3~10のシクロアルキル基、炭素数4~20のシクロアルキルアルキル基、-OX59、炭素数6~20のアリール基又は炭素数7~20のアラルキル基を表し、該アルキル基、該アリール基及びアラルキル基に含まれる水素原子は-OX60で置換されていてもよい。X51~X60は、それぞれ独立に、水素原子又は式3で表される基を表し、X51~X60のうち少なくとも1つは水素原子を表す。][式6中、R61~R64は、それぞれ独立に、水素原子、炭素数1~6のアルキル基、炭素数3~10のシクロアルキル基、炭素数4~20のシクロアルキルアルキル基、-OX65、炭素数6~20のアリール基又は炭素数7~20のアラルキル基を表し、該アルキル基、該アリール基及びアラルキル基に含まれる水素原子は-OX66で置換されていてもよい。X61~X66は、それぞれ独立に、水素原子又は式3で表される基を表し、X61~X66のうち少なくとも1つは水素原子を表す。][式7中、X71~X74は、それぞれ独立に、水素原子又は式3で表される基を表し、X71~X74のうち少なくとも1つは水素原子を表す。]L1及びL2は、それぞれ独立に、ハロゲン原子、メシルオキシ基、トシルオキシ基、-O-CH=CH2基又は-O-CH=CHCH3基である請求項1又は2記載の樹脂。X21~X24のうち少なくとも2つは水素原子を表し、X41~X44のうち少なくとも2つは水素原子を表し、X51~X60のうち少なくとも2つは水素原子を表し、X61~X66のうち少なくとも2つは水素原子を表し、X71~X74のうち少なくとも2つは水素原子を表す請求項2又は3記載の樹脂。式10で表される化合物と多価フェノールとを反応させて得られる請求項1~4のいずれか記載の樹脂。[式10中、s、t及びuは、それぞれ独立に、1~6の整数を表す。L11及びL12は、それぞれ独立に、ハロゲン原子、-O-SO2-R’基R’は炭素数1~6のアルキル基又は炭素数6~20のアリール基を表す。、-O-CH=CH2基又は-O-CH=CHCH3基を表す。]式10で表される化合物[式10中、s、t及びuは、それぞれ独立に、1~6の整数を表す。L11及びL12は、それぞれ独立に、ハロゲン原子、-O-SO2-R’基R’は炭素数1~6のアルキル基又は炭素数6~20のアリール基を表す。、-O-CH=CH2基又は-O-CH=CHCH3基を表す。]式1で表される化合物と多価フェノールとを反応させる樹脂の製造方法。[式1中、R1は、水素原子又は炭素数1~6のアルキル基を表し、R2、R3及びR4は、それぞれ独立に、炭素数1~6のアルキル基を表し、R1、R2、R3及びR4からなる群から選ばれる2以上は、互いに結合してA1とともに炭素数3~20の環を形成していてもよい。A1は、2価の炭素数1~20の飽和炭化水素基を表し、該飽和炭化水素基に含まれる-CH2-は-O-で置き換わっていてもよい。B1及びB2は、それぞれ独立に、炭素数1~6のアルキレン基を表す。L1及びL2は、それぞれ独立に、ハロゲン原子、-O-SO2-R’基R’は炭素数1~6のアルキル基又は炭素数6~20のアリール基を表す。、-O-CH=CH2基又は-O-CH=CHCH3基を表す。]請求項1~5のいずれか記載の樹脂と、酸発生剤とを含むレジスト組成物。酸発生剤が式B1で表される酸発生剤である請求項8記載のレジスト組成物。[式B1中、Q1及びQ2は、それぞれ独立に、フッ素原子又は炭素数1~6のペルフルオロアルキル基を表す。Lb1は、単結合又は2価の炭素数1~17の飽和炭化水素基を表し、前記2価の飽和炭化水素基の-CH2-は、-O-又は-CO-で置き換わっていてもよい。Yは、置換基を有していてもよい炭素数1~18の脂肪族炭化水素基又は置換基を有していてもよい炭素数3~18の飽和環状炭化水素基を表し、前記脂肪族炭化水素基及び前記飽和環状炭化水素基に含まれる-CH2-は、-O-、-SO2-又は-CO-で置き換わっていてもよい。Zは、有機カチオンを表す。]従来の樹脂では、該樹脂を含むレジスト組成物から得られるレジストパターンのラインエッジラフネスが必ずしも十分満足できるものではない場合があった。本発明は、以下の発明を含む。[1]式1で表される化合物と、多価フェノールとを反応させて得られる樹脂。[式1中、R1は、水素原子又は炭素数1~6のアルキル基を表し、R2、R3及びR4は、それぞれ独立に、炭素数1~6のアルキル基を表し、R1、R2、R3及びR4からなる群から選ばれる2以上は、互いに結合してA1とともに炭素数3~20の環を形成していてもよい。A1は、2価の炭素数1~20の飽和炭化水素基を表し、該飽和炭化水素基に含まれる-CH2-は-O-で置き換わっていてもよい。B1及びB2は、それぞれ独立に、炭素数1~6のアルキレン基を表す。L1及びL2は、それぞれ独立に、ハロゲン原子、-O-SO2-R’基R’は炭素数1~6のアルキル基又は炭素数6~20のアリール基を表す。、-O-CH=CH2基又は-O-CH=CHCH3基を表す。][2]多価フェノールが、式2で表される化合物、式4で表される化合物、式5で表される化合物、式6で表される化合物及び式7で表される化合物からなる群から選ばれる少なくとも1つの化合物である[1]記載の樹脂。[式2中、R21~R24は、それぞれ独立に、水素原子、-OX24又は炭素数1~6のアルキル基を表す。X21~X24は、それぞれ独立に、水素原子又は式3で表される基を表し、X21~X24のうち少なくとも1つは水素原子を表す。nは0~3の整数を表す。式3中、R31及びR32は、それぞれ独立に、水素原子又は炭素数1~6のアルキル基を示す。mは、1~4の整数を示す。R33は炭素数1~6のアルキル基又は炭素数3~12の飽和環状炭化水素基を表す。環Y1は、炭素数3~20の飽和炭化水素環を示す。は結合手を表す。][式4中、R41~R47は、それぞれ独立に、水素原子、-OX44又は炭素数1~6のアルキル基を表し、R43及びR44は互いに結合して炭素数3~20の環を形成してもよく、R46及びR47は互いに結合して炭素数3~20の環を形成してもよい。X41~X44は、それぞれ独立に、水素原子又は式3で表される基を表し、X41~X44のうち少なくとも1つは水素原子を表す。][式5中、R51~R54は、それぞれ独立に、水素原子、炭素数1~6のアルキル基、炭素数3~10のシクロアルキル基、炭素数4~20のシクロアルキルアルキル基、-OX59、炭素数6~20のアリール基又は炭素数7~20のアラルキル基を表し、該アルキル基、該アリール基及びアラルキル基に含まれる水素原子は-OX60で置換されていてもよい。X51~X60は、それぞれ独立に、水素原子又は式3で表される基を表し、X51~X60のうち少なくとも1つは水素原子を表す。][式6中、R61~R64は、それぞれ独立に、水素原子、炭素数1~6のアルキル基、炭素数3~10のシクロアルキル基、炭素数4~20のシクロアルキルアルキル基、-OX65、炭素数6~20のアリール基又は炭素数7~20のアラルキル基を表し、該アルキル基、該アリール基及びアラルキル基に含まれる水素原子は-OX66で置換されていてもよい。X61~X66は、それぞれ独立に、水素原子又は式3で表される基を表し、X61~X66のうち少なくとも1つは水素原子を表す。][式7中、X71~X74は、それぞれ独立に、水素原子又は式3で表される基を表し、X71~X74のうち少なくとも1つは水素原子を表す。][3]L1及びL2は、それぞれ独立に、ハロゲン原子、メシルオキシ基、トシルオキシ基、-O-CH=CH2基又は-O-CH=CHCH3基である[1]又は[2]記載の樹脂。[4]X21~X24のうち少なくとも2つは水素原子を表し、X41~X44のうち少なくとも2つは水素原子を表し、X51~X60のうち少なくとも2つは水素原子を表し、X61~X66のうち少なくとも2つは水素原子を表し、X71~X74のうち少なくとも2つは水素原子を表す[2]又は[3]記載の樹脂。[5]式10で表される化合物と多価フェノールとを反応させて得られる[1]~[4]のいずれか記載の樹脂。[式10中、s、t及びuは、それぞれ独立に、1~6の整数を表す。L11及びL12は、それぞれ独立に、ハロゲン原子、-O-SO2-R’基R’は炭素数1~6のアルキル基又は炭素数6~20のアリール基を表す。、-O-CH=CH2基又は-O-CH=CHCH3基を表す。][6]式10で表される化合物[式10中、s、t及びuは、それぞれ独立に、1~6の整数を表す。L11及びL12は、それぞれ独立に、ハロゲン原子、-O-SO2-R’基R’は炭素数1~6のアルキル基又は炭素数6~20のアリール基を表す。、-O-CH=CH2基又は-O-CH=CHCH3基を表す。][7]式1で表される化合物と多価フェノールとを反応させる樹脂の製造方法。[式1中、R1は、水素原子又は炭素数1~6のアルキル基を表し、R2、R3及びR4は、それぞれ独立に、炭素数1~6のアルキル基を表し、R1、R2、R3及びR4からなる群から選ばれる2以上は、互いに結合してA1とともに炭素数3~20の環を形成していてもよい。A1は、2価の炭素数1~20の飽和炭化水素基を表し、該飽和炭化水素基に含まれる-CH2-は-O-で置き換わっていてもよい。B1及びB2は、それぞれ独立に、炭素数1~6のアルキレン基を表す。L1及びL2は、それぞれ独立に、ハロゲン原子、-O-SO2-R’基R’は炭素数1~6のアルキル基又は炭素数6~20のアリール基を表す。、-O-CH=CH2基又は-O-CH=CHCH3基を表す。][8][1]~[7]のいずれか記載の樹脂と、酸発生剤とを含むレジスト組成物。[9]酸発生剤が式B1で表される酸発生剤である[8]記載のレジスト組成物。[式B1中、Q1及びQ2は、それぞれ独立に、フッ素原子又は炭素数1~6のペルフルオロアルキル基を表す。Lb1は、単結合又は2価の炭素数1~17の飽和炭化水素基を表し、前記2価の飽和炭化水素基の-CH2-は、-O-又は-CO-で置き換わっていてもよい。Yは、置換基を有していてもよい炭素数1~18の脂肪族炭化水素基又は置換基を有していてもよい炭素数3~18の飽和環状炭化水素基を表し、前記脂肪族炭化水素基及び前記飽和環状炭化水素基に含まれる-CH2-は、-O-、-SO2-又は-CO-で置き換わっていてもよい。Zは、有機カチオンを表す。]本発明の樹脂によれば、該樹脂を含むレジスト組成物から、優れたラインエッジラフネスを有するレジストパターンを得る形成することができる。本発明の樹脂は、式1で表される化合物と、多価フェノールとを反応させて得られる樹脂である。<式1で表される化合物>R1~R4及びR’における炭素数1~6のアルキル基としては、メチル基、エチル基、プロピル基、イソプロピル基、ブチル基、イソブチル基、secブチル基、tertブチル基、ペンチル基、ネオペンチル基、t-ペンチル基、1-メチルブチル基、ヘキシル基、イソヘキシル基、1-メチルペンチル基、2-メチルペンチル基、3-メチルペンチル基、1-エチルブチル基、2-エチルブチル基、3-エチルブチル基、1,1-ジメチルブチル基、1-メチル-2-エチルプロピル基等が挙げられる。R1としては、好ましくは水素原子、メチル基、エチル基、イソプロピル基及びブチル基が挙げられる。R2~R4としては、好ましくはメチル基、エチル基、イソプロピル基及びブチル基が挙げられる。R1、R2、R3及びR4からなる群から選ばれる2以上が互いに結合してA1とともに形成する炭素数3~20の環としては、R1、R2及びR4が互いに結合してA1とともに形成する環や、R2及びR4が互いに結合してA1とともに形成する環が挙げられる。R1、R2、R3及びR4からなる群から選ばれる2以上が互いに結合してA1とともに形成する炭素数3~20の環としては、炭素数3~20の飽和環が挙げられ、シクロプロパン環、シクロブタン環、シクロペンタン環、シクロヘキサン環、シクロヘプタン環、シクロオクタン環、シクロノナン環、シクロデカン環、シクロウンデカン環、シクロドデカン環、シクロトリデカン環、シクロテトラデカン環、シクロペンタデカン環、シクロヘキサデカン環、シクロヘプタデカン環、シクロオクタデカン環、シクロノナデカン環、シクロエイコサン環、ノルボルナン環、アダマンタン環、ジアマンタン環、ジメタノデカリン環、テトラデカヒドロトリメタノアントラセン環等が例示され、好ましくはシクロブタン環、シクロペンタン環、シクロヘキサン環、ノルボルナン環、アダマンタン環、ジアマンタン環、ジメタノデカリン環が挙げられ、好ましくは炭素数5~12の飽和環が挙げられ、より好ましくはアダマンタン環が挙げられる。A1における2価の炭素数1~20の飽和炭化水素基としては、メチレン基、エチレン基、トリメチレン基、テトラメチレン基、ペンタメチレン基、ヘキサメチレン基、1-メチルトリメチレン基、1-メチルペンタメチレン基、2-メチルペンタメチレン基、3-メチルペンタメチレン基、1-エチルテトラメチレン基、2-エチルテトラメチレン基、3-エチルテトラメチレン基、1,1-ジメチルテトラメチレン基、1-メチル-2-エチルトリメチレン基、ヘプタメチレン基、オクタメチレン基、ノナメチレン基、デカメチレン基、ウンデカメチレン基、ドデカメチレン基、トリデカメチレン基、テトラデカメチレン基、ペンタデカメチレン基、ヘキサデカメチレン基、ヘプタデカメチレン基、オクタデカメチレン基、ノナデカメチレン基、エイコサメチレン基、シクロプロピレン基、シクロブチレン基、シクロペンチレン基、シクロヘキシレン基、シクロヘプチレン基、シクロオクチレン基、シクロノニレン基、シクロデシレン基、ノルボルニレン基、アダマンチレン基、ビスメチレン-シクロヘキサン基、ビスメチレン-アダマンタン基、ビスエチレンノルボルナン基、ビストリメチレンアダマンタン基、メチレンジオキシ基、エチレンジオキシ基、トリメチレンジオキシ基、等が例示され、好ましくは炭素数1~6のアルキル基が挙げられ、より好ましくはメチレン基、エチレン基、トリメチレン基及びテトラメチレン基が挙げられる。B1及びB2における炭素数1~6のアルキレン基としては、メチレン基、エチレン基、トリメチレン基、テトラメチレン基、ペンタメチレン基、ヘキサメチレン基、1-メチルトリメチレン基、1-メチルペンタメチレン基、2-メチルペンタメチレン基、3-メチルペンタメチレン基、1-エチルテトラメチレン基、2-エチルテトラメチレン基、3-エチルテトラメチレン基、1,1-ジメチルテトラメチレン基、1-メチル-2-エチルトリメチレン基等が例示され、好ましくはメチレン基、エチレン基、トリメチレン基及びテトラメチレン基が挙げられる。R’における炭素数6~20のアリール基としては、フェニル基及びトリル基等が挙げられる。R’としては、メチル基又はトリル基が好ましく、メチル基又はp-トリル基がより好ましい。-O-SO2-R’基としては、メシルオキシ基又はトシルオキシ基が好ましい。L1及びL2におけるハロゲン原子としては、フッ素原子、塩素原子、臭素原子及びヨウ素原子等が挙げられ、塩素原子が好ましい。式1で表される化合物としては、例えば下記の化合物が挙げられる。[式中、R3、B1、B2、L1及びL2は上記と同じ意味を表す。]式1で表される化合物としては、式10で表される化合物が好ましい。式1で表される化合物のうち、B1及びB2が互いに同じ基であり、且つL1及びL2が互いに同じ基である化合物は、式11で表される化合物と、式12で表される化合物とを反応させることにより得ることができる。[式11及び式12中、R1~R4、A1、B1及びL1は、上記と同じ意味を表す。L4は、ハロゲン原子又は-O-SO2-R’基R’は炭素数1~6のアルキル基又は炭素数6~20のアリール基を表す。を表す。]式で表される化合物と式で表される化合物との反応は、例えば、トルエン、テトラヒドロフラン、ジメチルホルムアミド、ジメチルスルホキシドなどの不活性溶媒中で行われ、反応温度は、-30°C~200°C、好ましくは、0°C~100°Cである。反応は、脱酸剤を添加して行うことが好ましく、脱酸剤として例えば、トリエチルアミン、ピリジン等の有機塩基、炭酸カリウム、水酸化ナトリウム等の無機塩基、又はこれらの混合物が用いられる。式11で表される化合物1モルに対して、式12で表される化合物の使用量は、2モルから4モル、好ましくは、2モルから3モルであり、脱酸剤の使用量は、2モルから5モル、好ましくは、2モルから3モルである。反応は、テトラブチルアンモニウムブロミド等の相間移動触媒を添加して行ってもよい。式で表される化合物は、通常の後処理によって取り出すことができる。式で表される化合物は、クロマトグラフィー、再結晶、又は蒸留によって精製することも可能である。<多価フェノール>フェノールとは、ベンゼン環、ナフタリン環その他の芳香族性の環に結合する水素原子が水酸基で置換された化合物をいい、多価フェノールとは、分子内に水酸基及び/又は式3で表される基を、合計で2個以上有するフェノールをいう。多価フェノールとは、分子内に水酸基を2個以上有するフェノールであることが好ましい。多価フェノールは、式2で表される化合物、式4で表される化合物、式5で表される化合物、式6で表される化合物及び式7で表される化合物からなる群から選ばれる少なくとも1つの化合物であることが好ましい。式2で表される化合物R21~R24における炭素数1~6のアルキル基としては、上記と同じものが挙げられ、好ましくは水素原子、メチル基、エチル基、イソプロピル基及びブチル基が挙げられる。X21~X24のうち少なくとも2つは水素原子であることが好ましい。式3で表される基を有さない式2で表される化合物としては、これに限定されるものではないが、例えば、下記の化合物が挙げられる。式4で表される化合物R41~R47における炭素数1~6のアルキル基としては、上記と同じものが挙げられ、好ましくは水素原子、メチル基、エチル基、イソプロピル基及びブチル基が挙げられる。R43及びR44が互いに結合して形成する炭素数3~20の環並びにR46及びR47が互いに結合して形成する炭素数3~20の環としては、シクロプロパン環、シクロブタン環、シクロペンタン環、シクロヘキサン環、シクロヘプタン環、シクロオクタン環、シクロノナン環、シクロデカン環、シクロウンデカン環、シクロドデカン環、シクロトリデカン環等が例示され、好ましくはシクロブタン環、シクロペンタン環、シクロヘキサン環が挙げられる。X41~X44のうち少なくとも2つは水素原子であることが好ましい。式3で表される基を有さない式4で表される化合物としては、これらに限定されるものではないが、例えば、下記の化合物が挙げられる。式5で表される化合物R51~R54における炭素数1~6のアルキル基としては、上記と同じものが挙げられ、好ましくは水素原子、メチル基、エチル基、イソプロピル基及びブチル基が挙げられる。R51~R54における炭素数3~10のシクロアルキル基としては、シクロプロピル基、シクロブチル基、シクロペンチル基、シクロヘキシル基、シクロヘプチル基、シクロオクチル基、シクロノニル基、シクロデシル基、などが挙げられる。R51~R54における炭素数4~20のシクロアルキルアルキル基としては、シクロプロピルメチル基、シクロプロピルエチル基、シクロブチルメチル基、シクロブチルプロピル基、シクロペンチルメチル基、シクロペンチルエチル基、シクロペンチルブチル基、シクロヘキシルメチル基、シクロヘキシルメチル基、シクロヘキシルエチル基、シクロヘキシルブチル基、シクロヘキシルペンチル基、シクロヘキシルヘキシル基、シクロヘプチルオクチル基、シクロオクチルデシル基、シクロノニルドデシル基、シクロデシルヘプチル基、などが挙げられる。R51~R54における-OHで置換されている炭素数1~6のアルキル基としては、ヒドロキシメチル基、ヒドロキシエチル基、ヒドロキシプロピル基、ヒドロキシペンチル基、ヒドロキシヘキシル基、3-ヒドロキシブチル基、等が挙げられる。R51~R54における-OHで置換されていてもよい炭素数6~20のアリール基としては、フェニル基、ヒドロキシフェニル基、ジヒドロキシフェニル基、トリヒドロキシフェニル基等が挙げられる。R51~R54における-OHで置換されていてもよい炭素数7~20のアラルキル基としては、ベンジル基、フェネチル基、ヒドロキシベンジル基等が挙げられる。R51~R54としては、好ましくは水素原子、メチル基、エチル基、イソプロピル基、ブチル基、ヒドロキシメチル基、ヒドロキシエチル基、シクロペンチル基、シクロヘキシル基、フェニル基、ヒドロキシフェニル基及びジヒドロキシフェニル基が挙げられる。X51~X60のうち少なくとも2つは水素原子であることが好ましい。式3で表される基を有さない式5で表される化合物としては、これらに限定されるものではないが、例えば、下記の化合物が挙げられる。式6で表される化合物R61~R64における炭素数1~6のアルキル基としては、上記と同じものが挙げられ、好ましくは水素原子、メチル基、エチル基、イソプロピル基及びブチル基が挙げられる。R61~R64における炭素数3~10のシクロアルキル基としては、上記と同じものが挙げられる。R61~R64における炭素数4~20のシクロアルキルアルキル基としては、上記と同じものが挙げられる。R61~R64における-OHで置換されている炭素数1~6のアルキル基としては、上記と同じものが挙げられる。R61~R64における炭素数6~20のアリール基としては、上記と同じものが挙げられる。R61~R64における炭素数7~20のアラルキル基としては、上記と同じものが挙げられる。X61~X66のうち少なくとも2つは水素原子であることが好ましい。式3で表される基を有さない式6で表される化合物としては、これに限定されるものではないが、例えば、下記の化合物が挙げられる。式7で表される化合物X71~X74のうち少なくとも2つは水素原子であることが好ましい。式3で表される基を有さない式7で表される化合物としては、これに限定されるものではないが、例えば、下記の化合物が挙げられる。式3で表される基R31及びR32における炭素数1~6のアルキル基としては、上記と同じものが挙げられ、R31及びR32としては好ましくは水素原子又はメチル基が挙げられる。R33における炭素数1~6のアルキル基としては、上記と同じものが挙げられ、R33としては好ましくは、メチル基、エチル基又はイソプロピル基が挙げられる。環Y1における炭素数3~20の飽和炭化水素環としては、上記の炭素数3~20の飽和環と同じものが挙げられ、シクロヘキサン環又はアダマンタン環が好ましい。式3で表される基としては、例えば式3-1で表される基が挙げられる。[式X-1中、R31~R33、m及びは上記と同じ意味を表す。]式3で表される基を有さない式2、式4~式7で表される多価フェノールと、式3’で表される化合物とを反応させることによって、式3で表される基を有する多価フェノールを得ることができる。式3で表される基を有する多価フェノールに、さらに式3’で表される化合物を反応させてもよい。[式3’中、R31~R33、Y1及びmは、上記と同じ意味を表す。L6は、ハロゲン原子、メシルオキシ基又はトシルオキシ基を表す。]式3で表される基を有さない式2、式4~式7で表される多価フェノールと式3’で表される化合物との反応は、例えば、トルエン、テトラヒドロフラン、ジメチルホルムアミド、ジメチルスルホキシドなどの不活性溶媒中で行われ、反応温度は、-30~200°C、好ましくは、0~150°Cである。反応は塩基を添加することが好ましく、例えば、トリエチルアミン、ピリジン、ナトリウムメトキシド、ナトリウムエトキシド、カリウムtert-ブトキシド等の有機塩基、水素化ナトリウム、炭酸カリウム、水酸化ナトリウムのような無機塩基、又はこれらの混合物が用いられる。式2、式4~式7で表される多価フェノールが有するn個の-OHに対して、式3’で表される化合物の使用量は、1~n-1当量、好ましくは、1~n-2当量であり、塩基の使用量は、式3’で表される化合物1モルに対して、1~6モル、好ましくは、1~4モルである。反応には、テトラブチルアンモニウムブロミドのような相間移動触媒を添加することも可能である。式3で表される基を有する多価フェノールは、通常の後処理によって取り出すことができる。式3で表される基を有する多価フェノールは、式3で表される基の数が異なる複数の多価フェノールの混合物として得られるが、クロマトグラフィー、再結晶又は蒸留によって精製することができる。多価フェノールの分子量は、通常、100~5000であり、好ましくは200~4500であり、より好ましくは300~4000である。樹脂本発明の樹脂は、例えば、L1及びL2がハロゲン原子又は-O-SO2-R’基R’は炭素数1~6のアルキル基又は炭素数6~20のアリール基を表す。である場合、式1で表される化合物と多価フェノールとを縮合反応させることによって得ることができる。縮合反応は、例えば、トルエン、テトラヒドロフラン、ジメチルホルムアミド、ジメチルスルホキシドなどの不活性溶媒中で行われ、反応温度は、-30°C~200°C、好ましくは、0°C~150°Cである。反応は塩基存在下で行うことが好ましく、塩基としては、例えば、トリエチルアミン、ピリジン、ナトリウムメトキシド、ナトリウムエトキシド、カリウムtert-ブトキシド等の有機塩基、水素化ナトリウム、炭酸カリウム及び水酸化ナトリウムのような無機塩基が挙げられる。異なる複数の塩基を混合して用いてもよい。n個の水酸基を含む多価フェノール1モルに対して、式1で表される化合物の使用量は、1~nモル、好ましくは、1~n/2モル、塩基は、1~2nモル、好ましくは、1~n/2モル使用する。反応は、テトラブチルアンモニウムブロミドのような相間移動触媒存在下で行うことも好ましい。また、本発明の樹脂は、例えば、L1及びL2が-O-CH=CH2基又は-O-CH=CHCH3基である場合、式1で表される化合物と多価フェノールとを付加反応させることによって得ることができる。付加反応は、例えば、トルエン、テトラヒドロフラン、ジメチルホルムアミド、ジメチルスルホキシドなどの不活性溶媒中で行われ、反応温度は、-70°C~200°C、好ましくは、-20°C~150°Cである。反応は酸の存在下で行うことが好ましく、酸としては、例えば、酢酸、メタンスルホン酸、ベンゼンスルホン酸、p-トルエンスルホン酸などの有機酸、塩酸、硫酸などの無機酸、ナフィオンなどの酸性樹脂が挙げられる。異なる複数の酸を混合して用いてもよい。n個の水酸基を含む多価フェノール1モルに対して、式1で表される化合物の使用量は、1~nモル、好ましくは、1~n/2モル、酸は、1~2nモル、好ましくは、1~n/2モル使用する。本発明の樹脂は、通常の後処理によって取り出される。また、クロマトグラフィー、再結晶又は蒸留によって精製してもよい。本発明の樹脂の分子量は、通常、3.0×102~2.0×105であり、好ましくは5.0×102~1.0×105であり、より好ましくは2.0×103~2.0×104である。本発明の樹脂の含有量は、後述するレジスト組成物の固形分量を基準に、50~99.9重量程度、好ましくは60~99重量、より好ましくは60~97重量である。固形分量とは、レジスト組成物から溶剤を除いた成分の合計量を意味する。本発明の樹脂は、アルカリ水溶液に不溶又は難溶であり、酸と作用してアルカリ水溶液で溶解しえる樹脂であり、本発明の樹脂と、露光により酸を発生する光酸発生剤とを含有するレジスト組成物は、電子線又はEUV用の化学増幅型レジスト組成物として好適である。酸発生剤以下酸発生剤Bという場合がある酸発生剤Bは、非イオン系とイオン系とに分類される。非イオン系酸発生剤には、有機ハロゲン化物、スルホネートエステル類例えば2-ニトロベンジルエステル、芳香族スルホネート、オキシムスルホネート、N-スルホニルオキシイミド、N-スルホニルオキシイミド、スルホニルオキシケトン、DNQ4-スルホネート、スルホン類例えばジスルホン、ケトスルホン、スルホニルジアゾメタン等が含まれる。イオン系酸発生剤は、オニウムカチオンを含むオニウム塩例えばジアゾニウム塩、ホスホニウム塩、スルホニウム塩、ヨードニウム塩が代表的である。オニウム塩のアニオンとしては、スルホン酸アニオン、スルホニルイミドアニオン、スルホニルメチドアニオン等が挙げられ、オニウム塩としては、トリフェニルスルホニウム2,4,6-トリイソプロピルベンゼンスルホナート等が挙げられる。酸発生剤Bとしては、レジスト分野で使用される酸発生剤特に光酸発生剤だけでなく、光カチオン重合の光開始剤、色素類の光消色剤、又は光変色剤等の放射線光によって酸を発生する公知化合物及びそれらの混合物も、適宜、使用できる。例えば特開昭63-26653号、特開昭55-164824号、特開昭62-69263号、特開昭63-146038号、特開昭63-163452号、特開昭62-153853号、特開昭63-146029号や、米国特許第3,779,778号、米国特許第3,849,137号、独国特許第3914407号、欧州特許第126,712号等に記載の放射線によって酸を発生する化合物を使用できる。酸発生剤Bは、好ましくはフッ素含有酸発生剤であり、より好ましくは式B1で表されるスルホン酸塩以下酸発生剤B1という場合がある。である。ペルフルオロアルキル基としては、例えば、トリフルオロメチル基、ペルフルオロエチル基、ペルフルオロプロピル基、ペルフルオロイソプロピル基、ペルフルオロブチル基、ペルフルオロsec-ブチル基、ペルフルオロtert-ブチル基、ペルフルオロペンチル基、ペルフルオロヘキシル基などが挙げられる。式B1では、Q1及びQ2は、それぞれ独立に、好ましくはペルフルオロメチル基又はフッ素原子であり、より好ましくはフッ素原子である。2価の飽和炭化水素基としては、直鎖状アルキレン基、分岐状アルキレン基、単環式又は多環式の飽和環状炭化水素基が挙げられ、これらの基のうち2種以上を組み合わせたものでもよい。具体的には、メチレン基、エチレン基、プロパン-1,3-ジイル基、プロパン-1,2-ジイル基、ブタン-1,4-ジイル基、ペンタン-1,5-ジイル基、ヘキサン-1,6-ジイル基、ヘプタン-1,7-ジイル基、オクタン-1,8-ジイル基、ノナン-1,9-ジイル基、デカン-1,10-ジイル基、ウンデカン-1,11-ジイル基、ドデカン-1,12-ジイル基、トリデカン-1,13-ジイル基、テトラデカン-1,14-ジイル基、ペンタデカン-1,15-ジイル基、ヘキサデカン-1,16-ジイル基、ヘプタデカン-1,17-ジイル基、メチリデン基、エチリデン基、プロピリデン基、2-プロピリデン基等の直鎖状アルキレン基;直鎖状アルキレンに、アルキル基特に、炭素数1~4のアルキル基、例えば、メチル基、エチル基、プロピル基、イソプロピル基、ブチル基、sec-ブチル基、tert-ブチル基等の側鎖を有したもの、例えば、1-メチル-1,3-プロピレン基、2-メチル-1,3-プロピレン基、2-メチル-1,2-プロピレン基、1-メチル-1,4-ブチレン基、2-メチル-1,4-ブチレン基等の分岐状アルキレン;1,3-シクロブチレン基、1,3-シクロペンチレン基、1,4-シクロヘキシレン基、1,5-シクロオクチレン基等のシクロアルキレン基である単環式の飽和環状炭化水素基;1,4-ノルボルニレン基、2,5-ノルボルニレン基、1,5-アダマンチレン基、2,6-アダマンチレン基等の多環式の飽和環状炭化水素基等が挙げられる。Lb1の飽和炭化水素基に含まれる-CH2-が-O-又は-CO-で置き換わった基としては、例えば、式b1-1~式b1-6が挙げられる。Lb1は、好ましくは式b1-1~式b1-4のいずれか、さらに好ましくは式b1-1又は式b1-2が挙げられる。なお、式b1-1~式b1-6は、その左右を式B1に合わせて記載しており、左側でCQ1Q2-と結合し、右側で-Yと結合する。以下の式b1-1~式b1-6の具体例も同様である。式b1-1~式b1-6中、Lb2は、単結合又は炭素数1~15の飽和炭化水素基を表す。Lb3は、単結合又は炭素数1~12の飽和炭化水素基を表す。Lb4は、炭素数1~13の飽和炭化水素基を表す。但しLb3及びLb4の炭素数上限は13である。Lb5は、炭素数1~15の飽和炭化水素基を表す。Lb6及びLb7は、それぞれ独立に、炭素数1~15の飽和炭化水素基を表す。但しLb6及びLb7の炭素数上限は16である。Lb8は、炭素数1~14の飽和炭化水素基を表す。Lb9及びLb10は、それぞれ独立に、炭素数1~11の飽和炭化水素基を表す。但しLb9及びLb10の炭素数上限は12である。中でも、式b1-1で表される2価の基が好ましく、Lb2が単結合又は-CH2-である式b1-1で表される2価の基がより好ましい。式b1-1で表される2価の基としては、例えば以下のものが挙げられる。式b1-2で表される2価の基としては、例えば以下のものが挙げられる。式b1-3で表される2価の基としては、例えば以下のものが挙げられる。式b1-4で表される2価の基としては、例えば以下のものが挙げられる。式b1-5で表される2価の基としては、例えば以下のものが挙げられる。式b1-6で表される2価の基としては、例えば以下のものが挙げられる。Lb1の飽和炭化水素基は、置換基を有していてもよい。置換基としては、例えば、ハロゲン原子、ヒドロキシ基、カルボキシ基、炭素数6~18の芳香族炭化水素基、炭素数7~21のアラルキル基、炭素数2~4のアシル基又はグリシジルオキシ基などが挙げられる。アラルキル基としては、例えば、ベンジル、フェネチル、フェニルプロピル、トリチル、ナフチルメチル基、ナフチルエチル基等が挙げられる。Yの脂肪族炭化水素基としては、炭素数1~6のアルキル基が好ましい。脂肪族炭化水素基及び飽和環状炭化水素基の置換基としては、例えば、ハロゲン原子但しフッ素原子を除く、ヒドロキシ基、オキソ基、炭素数1~12の脂肪族炭化水素基、ヒドロキシ基含有炭素数1~12の脂肪族炭化水素基、炭素数3~16の飽和環状炭化水素基、炭素数1~12のアルコキシ基、炭素数6~18の芳香族炭化水素基、炭素数7~21のアラルキル基、炭素数2~4のアシル基、グリシジルオキシ基又は-CH2j2-O-CO-Rb1基式中、Rb1は、炭素数1~16の脂肪族炭化水素基、炭素数3~16の飽和環状炭化水素基又は炭素数6~18の芳香族炭化水素基を表す。j2は、0~4の整数を表す。などが挙げられる。Yの置換基である脂肪族炭化水素基、飽和環状炭化水素基、芳香族炭化水素基及びアラルキル基等は、さらに置換基を有していてもよい。ここでの置換基は、例えば、アルキル基、ハロゲン原子、ヒドロキシ基、オキソ基等が挙げられる。ヒドロキシ基含有脂肪族炭化水素基としては、例えば、ヒドロキシメチル基、ヒドロキシエチル基などが挙げられる。Yの脂肪族炭化水素基及び飽和環状炭化水素基における-CH2-が-O-、-SO2-又は-CO-で置き換わった基としては、例えば、環状エーテル-CH2-が-O-で置き換わった基、オキソ基を有する飽和環状炭化水素基-CH2-が-CO-で置き換わった基、スルトン環隣り合う2つの-CH2-が、それぞれ、-O-又は-SO2-で置き換わった基又はラクトン環隣り合う2つの-CH2-が、それぞれ、-O-又は-CO-で置き換わった基等が挙げられる。特に、Yの飽和環状炭化水素基としては、式Y1~式Y26で表される基が挙げられる。なかでも、好ましくは式Y1~式Y19のいずれかで表される基であり、より好ましくは式Y11、式Y14、式Y15又は式Y19で表される基であり、さらに好ましくは式Y11又は式Y14で表される基である。脂肪族炭化水素基で置換された飽和環状炭化水素基であるYとしては、例えば以下のものが挙げられる。ヒドロキシ基又はヒドロキシ基含有脂肪族炭化水素基で置換された飽和環状炭化水素基であるYとしては、例えば以下のものが挙げられる。芳香族炭化水素基で置換された飽和環状炭化水素基であるYとしては、例えば以下のものが挙げられる。-CH2j2-O-CO-Rb1基で置換された飽和環状炭化水素基であるYとしては、例えば以下のものが挙げられる。Yは、好ましくは置換基例えば、オキソ基等を有していてもよいアダマンチル基であり、より好ましくはアダマンチル基又はオキソアダマンチル基である。式B1で表される塩におけるスルホン酸アニオンとしては、例えば、置換基Lb1が式b1-1である以下の式b1-1-1~式b1-1-1-9で表されるアニオンが好ましい。以下の式においては、置換基の定義は上記と同じ意味であり、置換基Rb2及びRb3は、それぞれ独立に炭素数1~4の脂肪族炭化水素基好ましくは、メチル基を表す。脂肪族炭化水素基又は無置換の飽和環状炭化水素基であるYと式b1-1で表される2価の基とを含むスルホン酸アニオン又は脂肪族炭化水素基が置換された飽和環状炭化水素基であるYと式b1-1で表される2価の基とを含むスルホン酸アニオンとしては、例えば以下のものが挙げられる。-CH2j2-O-CO-Rb1基が置換された飽和環状炭化水素基であるYと式b1-1で表される2価の基とを含むスルホン酸アニオンとしては、例えば以下のものが挙げられる。ヒドロキシ基又はヒドロキシ基含有脂肪族炭化水素基が置換された飽和環状炭化水素基であるYと式b1-1で表される2価の基とを含むスルホン酸アニオンとしては、例えば以下のものが挙げられる。芳香族炭化水素基又はアラルキル基が置換された飽和環状炭化水素基であるYと式b1-1で表される2価の基とを含むスルホン酸アニオンとしては、例えば以下のものが挙げられる。環状エーテルであるYと式b1-1で表される2価の基とを含むスルホン酸アニオンとしては、例えば以下のものが挙げられる。ラクトン環であるYと式b1-1で表される2価の基とを含むスルホン酸アニオンとしては、例えば以下のものが挙げられる。オキソ基を有する飽和環状炭化水素であるYと式b1-1で表される2価の基とを含むスルホン酸アニオンとしては、例えば以下のものが挙げられる。スルトン環であるYと式b1-1で表される2価の基とを含むスルホン酸アニオンとしては、例えば以下のものが挙げられる。脂肪族炭化水素基又は無置換の飽和環状炭化水素基であるYと式b1-2で表される2価の基とを含むスルホン酸アニオン又は脂肪族炭化水素基が置換された飽和環状炭化水素基であるYと式b1-2で表される2価の基とを含むスルホン酸アニオンとしては、例えば以下のものが挙げられる。-CH2j2-O-CO-Rb1基が置換された飽和環状炭化水素基であるYと式b1-2で表される2価の基とを含むスルホン酸アニオンとしては、例えば以下のものが挙げられる。ヒドロキシ基又はヒドロキシ基含有脂肪族炭化水素基が置換された飽和環状炭化水素基であるYと式b1-2で表される2価の基とを含むスルホン酸アニオンとしては、例えば以下のものが挙げられる。芳香族炭化水素基が置換された飽和環状炭化水素基であるYと式b1-2で表される2価の基とを含むスルホン酸アニオンとしては、例えば以下のものが挙げられる。環状エーテルであるYと式b1-2で表される2価の基とを含むスルホン酸アニオンとしては、例えば以下のものが挙げられる。ラクトン環であるYと式b1-2で表される2価の基とを含むスルホン酸アニオンとしては、例えば以下のものが挙げられる。オキソ基を有するYと式b1-2で表される2価の基とを含むスルホン酸アニオンとしては、例えば以下のものが挙げられる。スルトン環であるYと式b1-2で表される2価の基とを含むスルホン酸アニオンとしては、例えば以下のものが挙げられる。脂肪族炭化水素基又は無置換のYと式b1-3で表される2価の基とを含むスルホン酸アニオン又は脂肪族炭化水素基が置換された飽和環状炭化水素基であるYと式b1-3で表される2価の基とを含むスルホン酸アニオンとしては、例えば以下のものが挙げられる。アルコキシ基が置換された飽和環状炭化水素基であるYと式b1-3で表される2価の基とを含むスルホン酸アニオンとしては、例えば以下のものが挙げられる。ヒドロキシ基又はヒドロキシ基含有脂肪族炭化水素基が置換された飽和環状炭化水素基であるYと式b1-3で表される2価の基とを含むスルホン酸アニオンとしては、例えば以下のものが挙げられる。オキソ基を有するYと式b1-3で表される2価の基とを含むスルホン酸アニオンとしては、例えば以下のものが挙げられる。脂肪族炭化水素基が置換された飽和環状炭化水素基であるYと式b1-4で表される2価の基とを含むスルホン酸アニオンとしては、例えば以下のものが挙げられる。アルコキシ基が置換された飽和環状炭化水素基であるYと式b1-4で表される2価の基とを含むスルホン酸アニオンとしては、例えば以下のものが挙げられる。ヒドロキシ基又はヒドロキシ基含有脂肪族炭化水素基が置換された飽和環状炭化水素基であるYと式b1-4で表される2価の基とを含むスルホン酸アニオンとしては、例えば以下のものが挙げられる。オキソ基を有する飽和環状炭化水素基であるYと式b1-4で表される2価の基とを含むスルホン酸アニオンとしては、例えば以下のものが挙げられる。なかでも、式b1-1で表される2価の基を有する以下のスルホン酸アニオンがより好ましい。酸発生剤Bに含まれるカチオンは、オニウムカチオン、例えば、スルホニウムカチオン、ヨードニウムカチオン、アンモニウムカチオン、ベンゾチアゾリウムカチオン、ホスホニウムカチオンなどが挙げられる。これらの中でも、スルホニウムカチオン及びヨードニウムカチオンが好ましく、アリールスルホニウムカチオンがより好ましい。式B1中のZは、好ましくは式b2-1~式b2-4のいずれかで表される。これらの式b2-1~式b2-4において、Rb4~Rb6は、それぞれ独立に、炭素数1~30の脂肪族炭化水素基、炭素数3~18の飽和環状炭化水素基又は炭素数6~18の芳香族炭化水素基を表す。前記脂肪族炭化水素基は、ヒドロキシ基、炭素数1~12のアルコキシ基又は炭素数6~18の芳香族炭化水素基で置換されていてもよく、前記飽和環状炭化水素基は、ハロゲン原子、炭素数2~4のアシル基又はグリシジルオキシ基で置換されていてもよく、前記芳香族炭化水素基は、ハロゲン原子、ヒドロキシ基、炭素数1~18の脂肪族炭化水素基、炭素数3~18の飽和環状炭化水素基又は炭素数1~12のアルコキシ基で置換されていてもよい。Rb7及びRb8は、それぞれ独立に、ヒドロキシ基、炭素数1~12の脂肪族炭化水素基又は炭素数1~12のアルコキシ基を表す。m2及びn2は、それぞれ独立に0~5の整数を表す。Rb9及びRb10は、それぞれ独立に、炭素数1~18の脂肪族炭化水素基又は炭素数3~18の飽和環状炭化水素基を表す。Rb11は、水素原子、炭素数1~18の脂肪族炭化水素基、炭素数3~18の飽和環状炭化水素基又は炭素数6~18の芳香族炭化水素基を表す。Rb9~Rb11の脂肪族炭化水素基は、好ましくは炭素数1~12であり、飽和環状炭化水素基は、好ましくは炭素数3~18、より好ましくは炭素数4~12である。Rb12は、炭素数1~12の脂肪族炭化水素基、炭素数3~18の飽和環状炭化水素基又は炭素数6~18の芳香族炭化水素基を表す。前記芳香族炭化水素基は、炭素数1~12の脂肪族炭化水素基、炭素数1~12のアルコキシ基、炭素数3~18の飽和環状炭化水素基又は炭素数1~12のアルキルカルボニルオキシ基で置換されていてもよい。Rb9とRb10と、及びRb11とRb12とは、それぞれ独立に、互いに結合して3員環~12員環好ましくは3員環~7員環を形成していてもよく、これらの環の-CH2-は、-O-、-S-又は-CO-で置き換わっていてもよい。Rb13~Rb18は、それぞれ独立に、ヒドロキシ基、炭素数1~12の脂肪族炭化水素基又は炭素数1~12のアルコキシ基を表す。Lb11は、-S-又は-O-を表す。o2、p2、s2、及びt2は、それぞれ独立に、0~5の整数を表す。q2及びr2は、それぞれ独立に、0~4の整数を表す。u2は0又は1を表す。o2~t2のいずれかが2であるとき、それぞれ、複数のRb13~Rb18のいずれかは互いに同一でも異なってもよい。アルキルカルボニルオキシ基としては、メチルカルボニルオキシ基、エチルカルボニルオキシ基、n-プロピルカルボニルオキシ基、イソプロピルカルボニルオキシ基、n-ブチルカルボニルオキシ基、sec-ブチルカルボニルオキシ基、tert-ブチルカルボニルオキシ基、ペンチルカルボニルオキシ基、ヘキシルカルボニルオキシ基、オクチルカルボニルオキシ基及び2-エチルヘキシルカルボニルオキシ基等が挙げられる。好ましい脂肪族炭化水素基は、メチル基、エチル基、n-プロピル基、イソプロピル基、n-ブチル基、sec-ブチル基、tert-ブチル基、ペンチル基、ヘキシル基、オクチル基及び2-エチルヘキシル基である。好ましい飽和環状炭化水素基は、シクロプロピル基、シクロブチル基、シクロペンチル基、シクロヘキシル基、シクロヘプチル基、シクロデシル基、2-アルキル-2-アダマンチル基、1-1-アダマンチル-1-アルキル基、及びイソボルニル基である。好ましい芳香族炭化水素基は、フェニル基、4-メチルフェニル基、4-エチルフェニル基、4-tert-ブチルフェニル基、4-シクロへキシルフェニル基、4-メトキシフェニル基、ビフェニリル基、ナフチル基である。置換基が芳香族炭化水素基である脂肪族炭化水素基アラルキル基としては、ベンジル基などが挙げられる。Rb9及びRb10が形成する環としては、例えば、チオラン-1-イウム環テトラヒドロチオフェニウム環、チアン-1-イウム環、1,4-オキサチアン-4-イウム環などが挙げられる。Rb11及びRb12が形成する環としては、例えば、オキソシクロヘプタン環、オキソシクロヘキサン環、オキソノルボルナン環、オキソアダマンタン環などが挙げられる。カチオンb2-1~カチオンb2-4の中でも、カチオンb2-1が好ましく、式b2-1-1で表されるカチオンがより好ましく、トリフェニルスルホニウムカチオン式b2-1-1中、v2=w2=x2=0がさらに好ましい。式b2-1-1中、Rb19~Rb21は、それぞれ独立に、ハロゲン原子より好ましくはフッ素原子、ヒドロキシ基、炭素数1~18の脂肪族炭化水素基、炭素数3~18の飽和環状炭化水素基又は炭素数1~12のアルコキシ基を表す。脂肪族炭化水素基は、好ましくは炭素数1~12であり、飽和環状炭化水素基は、好ましくは炭素数4~18である。前記脂肪族炭化水素基は、ヒドロキシ基、炭素数1~12のアルコキシ基又は炭素数6~18の芳香族炭化水素基で置換されていてもよい。前記飽和環状炭化水素基は、ハロゲン原子、炭素数2~4のアシル基又はグリシジルオキシ基で置換されていてもよい。v2~x2は、それぞれ独立に0~5の整数好ましくは0又は1を表す。v2~x2のいずれかが2以上のとき、それぞれ、複数のRb19~Rb21のいずれかは、互いに同一でも異なってもよい。なかでも、Rb19~Rb21は、それぞれ独立に、好ましくは、ハロゲン原子より好ましくはフッ素原子、ヒドロキシ基、炭素数1~12のアルキル基、又は炭素数1~12のアルコキシ基である。カチオンb2-1-1の具体例としては、以下のものが挙げられる。カチオンb2-2の具体例としては、以下のものが挙げられる。カチオンb2-3の具体例としては、以下のものが挙げられる。カチオンb2-4の具体例としては、以下のものが挙げられる。酸発生剤B1は、上述のスルホン酸アニオン及び有機カチオンの組合せである。上述のアニオンとカチオンとは任意に組み合わせることができるが、アニオンb1-1-1~アニオンb1-1-9のいずれかとカチオンb2-1-1との組合せ、並びにアニオンb1-1-3~b1-1-5のいずれかとカチオンb2-3との組合せが好ましい。好ましい酸発生剤B1は、式B1-1~式B1-17で表されるものである。中でもトリフェニルスルホニウムカチオンを含む酸発生剤B1-1、B1-2、B1-6、B1-11、B1-12、B1-13及びB1-14がより好ましい。酸発生剤Bの含有量は、後述するレジスト組成物の固形分量を基準に、0.1~50重量程度、好ましくは1~40重量、より好ましくは3~40重量である。固形分量とは、レジスト組成物から溶剤を除いた成分の合計量を意味する。クエンチャー以下クエンチャーCという場合がある本発明のレジスト組成物はクエンチャーCを含むことが好ましい。クエンチャーCは、好ましくは塩基性の含窒素有機化合物であることが好ましく、例えばアミン及びアンモニウム塩が挙げられる。アミンとしては、脂肪族アミン及び芳香族アミンが挙げられる。脂肪族アミンとしては、1級アミン、2級アミン及び3級アミンが挙げられる。クエンチャーCとして、好ましくは、式C1で表される化合物~式C9で表される化合物が挙げられ、より好ましくは式C1-1で表される化合物及び式C9で表される化合物が挙げられる。[式C1中、Rc1、Rc2及びRc3は、それぞれ独立に、水素原子、炭素数1~6のアルキル基、炭素数5~10の脂環式炭化水素基又は炭素数6~10の芳香族炭化水素基を表し、該アルキル基及び該脂環式炭化水素基に含まれる水素原子は、ヒドロキシ基、アミノ基又は炭素数1~6のアルコキシ基で置換されていてもよく、該芳香族炭化水素基に含まれる水素原子は、炭素数1~6のアルキル基、炭素数1~6のアルコキシ基、炭素数5~10の脂環式炭化水素又は炭素数6~10の芳香族炭化水素基で置換されていてもよい。][式C1-1中、Rc2及びRc3は、上記と同じ意味を表す。Rc4は、炭素数1~6のアルキル基、炭素数1~6のアルコキシ基、炭素数5~10の脂環式炭化水素又は炭素数6~10の芳香族炭化水素基を表す。m3は0~3の整数を表し、m3が2以上のとき、複数のRc4は、互いに同一でも異なってもよい。][式C2、式C3及び式C4中、Rc5、Rc6、Rc7及びRc8は、それぞれ独立に、Rc1と同じ意味を表す。Rc9は、炭素数1~6のアルキル基、炭素数3~6の脂環式炭化水素基又は炭素数2~6のアルカノイル基を表す。n3は0~8の整数を表し、n3が2以上のとき、複数のRc9は、互いに同一でも異なってもよい。][式C5及び式C6中、Rc10、Rc11、Rc12、Rc13及びRc16は、それぞれ独立に、Rc1と同じ意味を表す。Rc14、Rc15及びRc17は、それぞれ独立に、Rc4と同じ意味を表す。o3及びp3は、それぞれ独立に0~3の整数を表し、o3又はp3が2以上であるとき、それぞれ、複数のRc14及びRc15は互いに同一でも異なってもよい。Lc1は、炭素数1~6のアルキレン基、-CO-、-C=NH-、-S-又はこれらを組合せた2価の基を表す。][式C7及び式C8中、Rc18、Rc19及びRc20は、それぞれ独立に、Rc4と同じ意味を表す。q3、r3及びs3は、それぞれ独立に0~3の整数を表し、q3、r3及びs3が2以上であるとき、それぞれ、複数のRc18、Rc19及びRc20は互いに同一でも異なってもよい。Lc2は、単結合又は炭素数1~6のアルキレン基、-CO-、-C=NH-、-S-又はこれらを組合せた2価の基を表す。][式C9中、Rc21、Rc22、Rc23及びRc24は、それぞれ独立に、置換基を有していてもよい炭素数1~20のアルキル基、置換基を有していてもよい炭素数3~20の飽和環状炭化水素基又は置換基を有していてもよい炭素数2~20のアルケニル基を表す。Rc25は、置換基を有していてもよいC1~C36炭化水素基を表し、該炭化水素基はヘテロ原子を含んでいてもよい。]式C1で表される化合物としては、1-ナフチルアミン、2-ナフチルアミン、アニリン、ジイソプロピルアニリン、2-,3-又は4-メチルアニリン、4-ニトロアニリン、N-メチルアニリン、N,N-ジメチルアニリン、ジフェニルアミン、ヘキシルアミン、ヘプチルアミン、オクチルアミン、ノニルアミン、デシルアミン、ジブチルアミン、ジペンチルアミン、ジヘキシルアミン、ジヘプチルアミン、ジオクチルアミン、ジノニルアミン、ジデシルアミン、トリエチルアミン、トリメチルアミン、トリプロピルアミン、トリブチルアミン、トリペンチルアミン、トリヘキシルアミン、トリヘプチルアミン、トリオクチルアミン、トリノニルアミン、トリデシルアミン、メチルジブチルアミン、メチルジペンチルアミン、メチルジヘキシルアミン、メチルジシクロヘキシルアミン、メチルジヘプチルアミン、メチルジオクチルアミン、メチルジノニルアミン、メチルジデシルアミン、エチルジブチルアミン、エチルジペンチルアミン、エチルジヘキシルアミン、エチルジヘプチルアミン、エチルジオクチルアミン、エチルジノニルアミン、エチルジデシルアミン、ジシクロヘキシルメチルアミン、トリス2-2-メトキシエトキシエチルアミン、トリイソプロパノールアミンエチレンジアミン、テトラメチレンジアミン、ヘキサメチレンジアミン、4,4’-ジアミノ-1,2-ジフェニルエタン、4,4’-ジアミノ-3,3’-ジメチルジフェニルメタン、4,4’-ジアミノ-3,3’-ジエチルジフェニルメタン、トリス2ヒドロキシ3プロピルアミン等が挙げられ、好ましくはジイソプロピルアニリンが挙げられ、特に好ましくは2,6-ジイソプロピルアニリンが挙げられる。式C2で表される化合物としては、ピペラジン等が挙げられる。式C3で表される化合物としては、モルホリン等が挙げられる。式C4で表される化合物としては、ピペリジン及び特開平11-52575号公報に記載されているピペリジン骨格を有するヒンダードアミン化合物等が挙げられる。式C5で表される化合物としては、2,2’-メチレンビスアニリン等が挙げられる。式C6で表される化合物としては、イミダゾール、4-メチルイミダゾール等が挙げられる。式C7で表される化合物としては、ピリジン、4-メチルピリジン等が挙げられる。式C8で表される化合物としては、1,2-ジ2-ピリジルエタン、1,2-ジ4-ピリジルエタン、1,2-ジ2-ピリジルエテン、1,2-ジ4-ピリジルエテン、1,3-ジ4-ピリジルプロパン、1,2-ジ4-ピリジルオキシエタン、ジ2-ピリジルケトン、4,4’-ジピリジルスルフィド、4,4’-ジピリジルジスルフィド、2,2’-ジピリジルアミン、2,2’-ジピコリルアミン、ビピリジン等が挙げられる。式C9で表される化合物に含まれるカチオンとしては、式IA-1~式IA-8で表されるカチオンが挙げられる。式C9で表される化合物に含まれるアニオンとしては、式IB-1~式IB-16で表されるカチオンが挙げられる。式C9で表される化合物としては、式C9-1~式C9-55で表される化合物が挙げられ、式C9-1~式C9-5で表される化合物及び式C9-12~式C9-30で表される化合物が好ましく、式C9-12~式C9-21で表される化合物がより好ましい。アンモニウム塩としては、テトラメチルアンモニウムヒドロキシド、テトライソプロピルアンモニウムヒドロキシド、テトラブチルアンモニウムヒドロキシド、テトラヘキシルアンモニウムヒドロキシド、テトラオクチルアンモニウムヒドロキシド、フェニルトリメチルアンモニウムヒドロキシド、3-トリフルオロメチルフェニルトリメチルアンモニウムヒドロキシド、テトラ-n-ブチルアンモニウムサリチラート及びコリン等が挙げられる。クエンチャーCの含有率は、レジスト組成物の固形分量を基準に、好ましくは、0.01~5質量程度であり、より好ましく0.01~3質量程度であり、特に好ましく0.01~1質量程度である。溶剤以下溶剤Eという場合がある本発明のレジスト組成物は、溶剤Eを、組成物中90質量以上の量で含有していてもよい。溶剤Eを含有する本発明のレジスト組成物は、薄膜レジストを製造するために適している。溶剤Eの含有量は、組成物中90質量以上好ましくは92質量以上、より好ましくは94質量以上、99.9質量以下好ましくは99質量以下である。溶剤Eの含有量は、例えば液体クロマトグラフィー又はガスクロマトグラフィーなどの公知の分析手段で測定できる。溶剤Eとしては、例えば、エチルセロソルブアセテート、メチルセロソルブアセテート及びプロピレングリコールモノメチルエーテルアセテートのようなグリコールエーテルエステル類;プロピレングリコールモノメチルエーテルのようなグリコールエーテル類;乳酸エチル、酢酸ブチル、酢酸アミル及びピルビン酸エチルのようなエステル類;アセトン、メチルイソブチルケトン、2-ヘプタノン及びシクロヘキサノンのようなケトン類;γ-ブチロラクトンのような環状エステル類;などを挙げることができる。溶剤Eは、1種を単独で使用してもよく、2種以上を併用してもよい。その他の成分以下その他の成分Fという場合がある本発明のレジスト組成物は、必要に応じて、その他の成分Fを含有していてもよい。成分Fに特に限定はなく、レジスト分野で公知の添加剤、例えば増感剤、溶解抑止剤、界面活性剤、安定剤、染料などを利用できる。レジストパターンの製造方法本発明のレジストパターンの製造方法は、1上述した本発明のレジスト組成物を基板上に塗布する工程、2塗布後の組成物を乾燥させて組成物層を形成する工程、3組成物層に露光機を用いて露光する工程、4露光後の組成物層を加熱する工程、5加熱後の組成物層を、現像装置を用いて現像する工程を含む。レジスト組成物の基体上への塗布は、スピンコーターなど、通常、用いられる装置によって行うことができる。組成物を乾燥させて溶剤を除去する。溶剤の除去は、例えば、ホットプレート等の加熱装置を用いて溶剤を蒸発させることにより行われるか、或いは減圧装置を用いて行われ、溶剤が除去された組成物層が形成される。この場合の温度は、例えば、50~200°C程度が例示される。また、圧力は、1~1.0×105Pa程度が例示される。得られた組成物層は、露光機を用いて露光する。この際、通常、求められるパターンに相当するマスクを介して露光が行われる。露光光源としては、KrFエキシマレーザ波長248nm、ArFエキシマレーザ波長193nm、F2レーザ波長157nmのような紫外域のレーザ光を放射するもの、固体レーザ光源YAG又は半導体レーザ等からのレーザ光を波長変換して遠紫外域又は真空紫外域の高調波レーザ光を放射するもの、波長13nm付近の極端紫外光EUVを放射するもの、或いはX線や電子線EB等の光源等、種々のものを用いることができる。露光後の組成物層は、脱保護基反応を促進するための加熱処理が行われる。加熱温度としては、通常50~200°C程度、好ましくは70~150°C程度である。加熱後の組成物層を、現像装置を用いて、通常、アルカリ現像液を利用して現像する。ここで用いられるアルカリ現像液は、この分野で用いられる各種のアルカリ性水溶液であればよい。例えば、テトラメチルアンモニウムヒドロキシドや2-ヒドロキシエチルトリメチルアンモニウムヒドロキシド通称コリンの水溶液等が挙げられる。現像後、超純水でリンスし、基板及びパターン上に残った水を除去することが好ましい。用途本発明のレジスト組成物は、KrFエキシマレーザ露光用のレジスト組成物、ArFエキシマレーザ露光用のレジスト組成物、EB用のレジスト組成物又はEUV用のレジスト組成物として好適であり、特にEB用のレジスト組成物又はEUV用のレジスト組成物として好適である。次に実施例を挙げて、本発明をさらに具体的に説明する。例中、含有量ないし使用量を表す及び部は、特記ないかぎり重量基準である。LC-MSの測定条件は以下の通りである。LC条件:Agilent1100カラムTSKgelSuperHZ溶出液:テトラヒドロフラン;0.25ml/minMS条件:HPLC/MSD6130イオン化:ESIポストカラム:0.5mMNaCl/水:メタノール=1:150μl/min、又は0.25mMKCl水:アセトニトリル=1:10.1ml/minGPCポリスチレン換算重量平均分子量Mwの測定条件は以下の通りである。装置;HLC8120GPC東ソー株製カラム;TSK-GELG2000HXL、TSK-GELG4000HXL直列カラム温度;40°C移動相溶媒;テトラヒドロフラン流速;1.0mL/min注入量;50μL検出器;RI測定試料濃度;0.6質量溶媒;テトラヒドロフラン校正用標準物質;TSKSTANDARDPOLYSTYRENEF-40、F-4、F-1、A-2500、A-500東ソー株製<式1A-1で表される化合物の合成>式1A-1-aで表される化合物182.3g0.962モルを無水テトラヒドロフラン1770mlに溶解した溶液に、ピリジン190.8g2.42モルを加えて、混合溶液を40°Cに加温した。クロロ酢酸クロリド335.4g2.88モルを無水テトラヒドロフラン1130mlに溶解した溶液を、上記混合溶液に51°C~63°Cで2時間かけて滴下した。さらに得られた反応溶液を50°Cで14時間保温した。反応溶液を冷却後、6炭酸カリウム溶液2396g及び酢酸エチル1268mlで希釈して分液した。分液して得られた有機層を純水で洗浄して、無水硫酸マグネシウムで乾燥後、減圧下で濃縮した。得られた粗生成物287.2gをシリガゲルカラムクロマトグラフィーヘキサン/酢酸エチル展開で精製して、式1A-1で表される化合物88.32g収率27.4を得た。1H-NMRCDCl3:δ=4.022H,s,3.972H,s,2.57~1.5213H,1.693H,sLC-MS:357.1[MNa];ExactMass=334.07<式1A-2で表される化合物の合成>式1A-2-aで表される化合物38.12g0.194モルを無水テトラヒドロフラン430mlに溶解した溶液に、ピリジン76.82g0.971モルを加えて、混合溶液を40°Cに加温した。クロロ酢酸クロリド112.7g0.968モルを無水テトラヒドロフラン125mlに溶解した溶液を、上記混合溶液に41°C~45°Cで35分間かけて滴下した。さらに得られた反応溶液を8時間加熱還流した。反応溶液を冷却後、6炭酸カリウム溶液2396g及び酢酸エチル1268mlで希釈して分液した。分液して得られた有機層を純水で洗浄して、無水硫酸マグネシウムで乾燥後、減圧下で濃縮した。得られた粗生成物をシリガゲルカラムクロマトグラフィーヘキサン/酢酸エチル展開で精製して、式1A-2で表される化合物23.66g収率34.9を得た。1H-NMRCDCl3:δ=4.222H,s,3.982H,s,2.67~1.5215H,0.843H,tLC-MS:371.0[MNa];ExactMass=348.09<式1A-3で表される化合物の合成>式1A-3-aで表される化合物17.04g0.0868モルを無水テトラヒドロフラン170mlに溶解した溶液に、ピリジン34.36g0.434モルを加えて、混合溶液を40°Cに加温した。4-クロロ酪酸クロリド69.21g0.433モルを無水テトラヒドロフラン170mlに溶解した溶液を、上記混合溶液に40°C~46°Cで35分間かけて滴下した。さらに得られた反応溶液を18時間加熱還流した。反応溶液を冷却後、6炭酸カリウム溶液2396g及び酢酸エチル1268mlで希釈して分液した。分液して得られた有機層を純水で洗浄して、無水硫酸マグネシウムで乾燥後、減圧下で濃縮した。得られた粗生成物をシリガゲルカラムクロマトグラフィーヘキサン/酢酸エチル展開で精製して、式1A-3で表される化合物26.87g収率71.4を得た。1H-NMRCDCl3:δ=3.59~3.534H,2.57~1.5027H,0.823H,tLC-MS:455.1[MNa];ExactMass=432.18実施例1樹脂1の合成式4-1で表される化合物3.90g10.3ミリモルを無水N,N-ジメチルホルムアミド78mlに溶解した溶液に、炭酸カリウム4.29g30.8ミリモル及びヨウ化カリウム0.69g4.1ミリモルを添加した。式1A-1で表される化合物3.47g10.3ミリモルを無水N,N-ジメチルホルムアミド20mlに溶解した溶液を、式3-1で表される化合物を含む溶液に70°Cで30分間で滴下した。得られた反応溶液を70°Cで6時間加熱保温した。反応溶液を冷却後、2シュウ酸水を添加して酸性pH1~2にして、酢酸エチルで抽出した。有機層を純水で中性になるまで洗浄して、活性炭で脱色後、濃縮して、樹脂15.20gを得た。GPC分析を行った結果、Mw=1.2×104、Mw/Mn=7.560であった。実施例2樹脂2の合成式4-2で表される化合物3.10g10.3ミリモルを無水N,N-ジメチルホルムアミド62mlに溶解した溶液に、炭酸カリウム4.32g31.0ミリモルを添加した。式1A-1で表される化合物3.49g10.3ミリモルを無水N,N-ジメチルホルムアミド16mlに溶解した溶液を、式3-2で表される化合物を含む溶液に室温下、30分間で滴下した。得られた反応溶液にヨウ化カリウム0.69g4.1ミリモルを添加して、70°Cで10.5時間加熱保温した。反応溶液を冷却後、2シュウ酸水を添加して酸性pH1~2にして、酢酸エチルで抽出した。有機層を純水で中性になるまで洗浄して、活性炭で脱色後、濃縮して、樹脂25.75gを得た。GPC分析を行った結果、Mw=1.2×104、Mw/Mn=6.167であった。実施例3樹脂3の合成式4-3で表される化合物3.70g9.1ミリモルを無水N,N-ジメチルホルムアミド74mlに溶解した溶液に、炭酸カリウム3.79g27.2ミリモル及びヨウ化カリウム0.61g3.6ミリモルを添加した。式1A-1で表される化合物3.07g9.1ミリモルを無水N,N-ジメチルホルムアミド19mlに溶解した溶液を、式4-3で表される化合物を含む溶液に70°Cで45分間で滴下した。得られた反応溶液を70°Cで4時間加熱保温した。反応溶液を冷却後、2シュウ酸水でを添加して酸性pH1~2にして、酢酸エチルで抽出した。有機層を純水で中性になるまで洗浄して、活性炭で脱色後、濃縮して、樹脂35.92gを得た。GPC分析を行った結果、Mw=6.0×103、Mw/Mn=3.950であった。実施例4樹脂4の合成式4-4で表される化合物2.00g6.0ミリモルを無水N,N-ジメチルホルムアミド40mlに溶解した溶液に、炭酸カリウム5.04g36.1ミリモル及びヨウ化カリウム0.40g2.4ミリモルを添加した。式1A-1で表される化合物4.08g12.0ミリモルを無水N,N-ジメチルホルムアミド10mlに溶解した溶液を、式4-4で表される化合物を含む溶液に70°Cで40分間で滴下した。得られた反応溶液を70°Cで5.5時間加熱保温した。反応溶液を冷却後、2シュウ酸水を添加して酸性pH1~2にして、酢酸エチルで抽出した。有機層を純水で中性になるまで洗浄して、活性炭で脱色後、濃縮して、樹脂41.48gを得た。GPC分析を行った結果、Mw=6.0×103、Mw/Mn=4.714であった。実施例5樹脂5の合成式5-1で表される化合物4.00g4.7ミリモルを無水N,N-ジメチルホルムアミド80mlに溶解した溶液に、炭酸カリウム3.91g28.0ミリモル及びヨウ化カリウム0.31g1.9ミリモルを添加した。式1A-1で表される化合物3.16g9.3ミリモルを無水N,N-ジメチルホルムアミド20mlに溶解した溶液を、式5-1で表される化合物を含む溶液に70°Cで40分間で滴下した。反応溶液を70°Cで4時間加熱保温した。得られた反応溶液を冷却後、メタノール189mlで希釈し、1シュウ酸水378mlを添加して酸性pH3にして、一晩室温で攪拌した。ろ過して得られたろ物を、純水で中性になるまで洗浄して、減圧下80°Cで乾燥して、樹脂56.10gを得た。GPC分析を行った結果、Mw=1.2×104、Mw/Mn=4.404であった。実施例6樹脂6の合成式5-2で表される化合物3.00g3.3ミリモルを無水N,N-ジメチルホルムアミド60mlに溶解した溶液に、炭酸カリウム5.46g39.1ミリモル及びヨウ化カリウム0.22g1.3ミリモルを添加した。式1A-1で表される化合物4.41g13.0ミリモルを無水N,N-ジメチルホルムアミド15mlに溶解した溶液を、式5-2で表される化合物を含む溶液に70°Cで40分間で滴下した。反応溶液を70°Cで4時間加熱保温した。得られた反応溶液を冷却後、メタノール264mlで希釈した後、1シュウ酸水528mlを添加して酸性pH2にして、一晩室温で攪拌した。ろ過して得られたろ物を、純水で中性になるまで洗浄して、減圧下80°Cで乾燥して、樹脂64.82gを得た。GPC分析を行った結果、Mw=1.5×103、Mw/Mn=2.040であった。実施例7樹脂7の合成式6-1で表される化合物4.00g6.4ミリモルを無水N,N-ジメチルホルムアミド80mlに溶解した溶液に、炭酸カリウム2.68g19.2ミリモル及びヨウ化カリウム0.43g2.6ミリモルを添加した。式1A-1で表される化合物2.17g6.4ミリモルを無水N,N-ジメチルホルムアミド20mlに溶解した溶液を、式6-1で表される化合物を含む溶液に70°Cで40分間で滴下した。反応溶液を70°Cで4時間加熱保温した。得られた反応溶液を冷却後、メタノール130mlで希釈し、1シュウ酸水259mlを添加して酸性pH2にして、室温で1時間攪拌した。ろ過して得られたろ物を、純水で中性になるまで洗浄して、減圧下80°Cで乾燥して、樹脂75.12gを得た。GPC分析を行った結果、Mw=1.7×104、Mw/Mn=8.233であった。実施例8樹脂8の合成式7-1で表される化合物3.00g9.4ミリモルを無水N,N-ジメチルホルムアミド60mlに溶解した溶液に、炭酸カリウム3.95g28.3ミリモル及びヨウ化カリウム0.63g3.8ミリモルを添加した。式1A-1で表される化合物3.19g9.4ミリモルを無水N,N-ジメチルホルムアミド15mlに溶解した溶液を、式7-1で表される化合物を含む溶液に70°Cで40分間で滴下した。反応溶液を70°Cで5.3時間加熱保温した。得られた反応溶液を冷却後、メタノール191mlで希釈し、2シュウ酸水191mlを添加して酸性pH2にして、室温で1時間攪拌した。ろ過して得られたろ物を、純水で中性になるまで洗浄して、減圧下80°Cで乾燥して、樹脂84.90gを得た。GPC分析を行った結果、Mw=4.9×103、Mw/Mn=2.291であった。実施例9樹脂9の合成式5-3で表される化合物2.7g5.0ミリモルを無水N,N-ジメチルホルムアミド70mlに溶解した溶液に、式1A-1で表される化合物5.0g14.9ミリモルを加えた。この溶液に、炭酸カリウム6.2g44.9ミリモル及びヨウ化カリウム0.20g1.2ミリモルを添加した。反応溶液を75°Cで15時間加熱保温した。得られた反応溶液を冷却後、2シュウ酸水400mlを添加して酸性pH2にして、1時間室温で攪拌した。ろ過して得られたろ物を、純水で中性になるまで洗浄して、減圧下40°Cで乾燥して、樹脂96.30gを得た。GPC分析を行った結果、Mw=3.3×103、Mw/Mn=4.286であった。実施例10樹脂10の合成式7-1で表される化合物3.00g9.4ミリモルを無水N,N-ジメチルホルムアミド60mlに溶解した溶液に、炭酸カリウム3.95g28.3ミリモル及びヨウ化カリウム0.63g3.8ミリモルを添加した。式1A-2で表される化合物3.32g9.4ミリモルを無水N,N-ジメチルホルムアミド15mlに溶解した溶液を、式7-1で表される化合物を含む溶液に70°Cで45分間で滴下した。反応溶液を70°Cで8時間加熱保温した。得られた反応溶液を冷却後、メタノール191mlで希釈し、1シュウ酸水382mlを添加して酸性pH2にして、室温で1時間攪拌した。ろ過して得られたろ物を、純水で中性になるまで洗浄して、減圧下80°Cで乾燥して、樹脂104.25gを得た。GPC分析を行った結果、Mw=2.3×103、Mw/Mn=1.924であった。実施例11樹脂11の合成式5-3で表される化合物5.0g9.2ミリモルを無水N,N-ジメチルホルムアミド50mlに溶解した溶液に、式1A-2で表される化合物6.4g18.3ミリモルを加えた。この溶液に、炭酸カリウム3.8g27.5ミリモル及びヨウ化カリウム0.30g1.8ミリモルを添加した。反応溶液を75°Cで9時間加熱保温した。反応溶液を冷却後、2シュウ酸水200mlを添加して酸性pH3にして、酢酸エチルで抽出して、有機層を純水で中性になるまで洗浄して、硫酸マグネシウムで乾燥した。ろ過した後、ろ液を減圧下濃縮して、樹脂118.0gを得た。GPC分析を行った結果、Mw=7.0×103、Mw/Mn=3.140であった。実施例12樹脂12の合成1式5-3-X1で表される化合物の合成式5-3で表される化合物50.05g91.9ミリモルを無水N,N-ジメチルホルムアミド500mlに溶解した溶液に、式X1で表される化合物89.11g367.1ミリモルを加えた。この溶液に、炭酸カリウム76.00g544.4ミリモル及びヨウ化カリウム3.14g18.7ミリモルを添加した。反応溶液を75°Cで8時間加熱保温した。反応溶液を冷却後、5シュウ酸水1330gを添加して酸性pH5にして、酢酸エチルで抽出して、有機層を純水で中性になるまで洗浄して、硫酸マグネシウムで乾燥した。ろ過した後、ろ液を減圧下濃縮して、式5-3-X1で表される化合物の混合物125.19gを得た。3置換体pが3である化合物:[MNa]1187.6C71H86O14=1163.434置換体pが4である化合物:[MNa]1392.7C84H104O16=1369.715置換体pが5である化合物:[MNa]1599.8C97H122O18=1576.00組成比は3置換体:4置換体:5置換体=17:76:7であった。2樹脂12の合成式5-3-X1で表される化合物の混合物4.50gを無水N,N-ジメチルホルムアミド90mlに溶解した溶液に、式1A-3で表される化合物1.44g3.3ミリモルを加えた。この溶液に、炭酸カリウム1.38g9.9ミリモル及びヨウ化カリウム0.22g1.3ミリモルを添加した。反応溶液を75°Cで21時間加熱保温した。反応溶液を冷却後、2シュウ酸水133mlを添加して酸性pH3にして、酢酸エチルで抽出して、有機層を純水で中性になるまで洗浄して、硫酸マグネシウムで乾燥した。ろ過した後、ろ液を減圧下濃縮して、樹脂126.75gを得た。GPC分析を行った結果、Mw=2.2×103、Mw/Mn=2.463であった。実施例13樹脂13の合成1式2-1-X1で表される化合物の合成式2-1で表される化合物10g16.2ミリモルを無水N,N-ジメチルホルムアミド100gに溶解した溶液に、炭酸カリウム5.2g37.6ミリモルを加えて攪拌した。式X1で表される化合物5.9g24.3ミリモルを無水N,N-ジメチルホルムアミド40gに溶解した溶液を50°C以下で滴下した。反応溶液にヨウ化カリウム0.4g2.4ミリモルを添加して、さらに50°Cで5時間攪拌した。冷却後、1シュウ酸水溶液で希釈して、酢酸エチルで抽出した。有機層を水洗後、硫酸マグネシウム及び活性炭で乾燥脱色し、濃縮して、式2-1-X1で表される化合物の混合物11.94g収率59.7を得た。LC-MS分析:無置換体pが0である化合物[MK]=655.3M=616.321置換体pが1である化合物[MK]=861.4M=822.452置換体pが2である化合物[MK]=1067.4M=1028.58組成比は、無置換体:1置換体:2置換体=4:29:67であった。2樹脂13の合成式2-1-X1で表される化合物の混合物5.0gを無水N,N-ジメチルホルムアミド25mlに溶解した溶液に、式1A-1で表される化合物1.0g3.0ミリモルを加えた。この溶液に、炭酸カリウム0.9g6.5ミリモル及びヨウ化カリウム0.10g0.6ミリモルを添加した。反応溶液を53°Cで5.5時間加熱保温した。反応溶液を冷却後、2シュウ酸水60mlを添加して酸性pH3にして、酢酸エチルで抽出して、有機層を純水で洗浄pH5して、硫酸マグネシウムで乾燥した。ろ過した後、ろ液を減圧下濃縮して、樹脂135.3gを得た。GPC分析を行った結果、Mw=4.0×103、Mw/Mn=2.005であった。実施例14樹脂14の合成1式2-1-X2で表される化合物の合成式2-1で表される化合物50.80g82.4ミリモルを無水N,N-ジメチルホルムアミド435gに溶解した溶液に、炭酸カリウム32.88g237.9ミリモルを加えて攪拌した。さらに、式X2で表される化合物43.50g164.9ミリモルを無水N,N-ジメチルホルムアミド218gに溶解した溶液を23°C~25°Cで15minで滴下した。反応溶液にヨウ化カリウム2.63g16.5ミリモルを添加して、さらに50°C~51°Cで5時間攪拌した。溶液を冷却後、5シュウ酸水溶液で希釈して、酢酸エチルで抽出した。有機層を水洗後、硫酸マグネシウム及び活性炭で乾燥脱色し、濃縮して、式2-1-X2で表される化合物の混合物65.76g収率75.5を得た。LC-MS分析:1置換体pが1である化合物[MK]=755.2M=716.412置換体pが2である化合物[MK]=1095.4M=1056.613置換体pが3である化合物[MK]=1315.5M=1276.76組成比は、1置換体:2置換体:3置換体=12:84:4であった。2樹脂14の合成式2-1-X2で表される化合物の混合物5.0gを無水N,N-ジメチルホルムアミド50mlに溶解した溶液に、式1A-1で表される化合物2.4g7.2ミリモルを加えた。この溶液に、炭酸カリウム3.0g21.7ミリモル及びヨウ化カリウム0.20g1.2ミリモルを添加した。反応溶液を75°Cで11時間加熱保温した。反応溶液を冷却後、2シュウ酸水60mlを添加して酸性pH3にして、クロロホルムで抽出して、有機層を純水で中性になるまで洗浄して、硫酸マグネシウムで乾燥した。ろ過した後、ろ液を減圧下濃縮して、樹脂145.5gを得た。GPC分析を行った結果、Mw=1.5×104、Mw/Mn=4.831であった。実施例15樹脂15の合成1式5-3-X1で表される化合物の合成式5-3で表される化合物50.05g91.9ミリモルを無水N,N-ジメチルホルムアミド500mlに溶解した溶液に、式X1で表される化合物89.11g367.1ミリモルを加えた。この溶液に、炭酸カリウム76.00g544.4ミリモル及びヨウ化カリウム3.14g18.7ミリモルを添加した。反応溶液を75°Cで8時間加熱保温した。反応溶液を冷却後、5シュウ酸水1330gを添加して酸性pH5にして、酢酸エチルで抽出して、有機層を純水で中性になるまで洗浄して、硫酸マグネシウムで乾燥した。ろ過した後、ろ液を減圧下濃縮して、式5-3-X1で表される化合物の混合物125.19gを得た。3置換体pが3である化合物:[MNa]1187.6C71H86O14=1163.434置換体pが4である化合物:[MNa]1392.7C84H104O16=1369.715置換体pが5である化合物:[MNa]1599.8C97H122O18=1576.00組成比は3置換体:4置換体:5置換体=17:76:7であった。2樹脂15の合成式5-3-X1で表される化合物の混合物5.00gを無水N,N-ジメチルホルムアミド25mlに溶解した溶液に、式1A-1で表される化合物0.61g1.8ミリモルを加えた。この溶液に、炭酸カリウム0.61g4.4ミリモル及びヨウ化カリウム0.10g0.6ミリモルを添加した。反応溶液を53°C~54°Cで7時間加熱保温した。反応溶液を冷却後、1シュウ酸水50mlを添加して酸性pH3にして、酢酸エチルで抽出して、有機層を純水で中性になるまで洗浄して、硫酸マグネシウムで乾燥した。ろ過した後、ろ液を減圧下濃縮して、樹脂154.30gを得た。GPC分析を行った結果、Mw=2.7×103、Mw/Mn=1.587であった。実施例16樹脂16の合成1式5-3-X2で表される化合物の合成式5-3で表される化合物10.0g18.4ミリモルを無水N,N-ジメチルホルムアミド50mlに溶解した溶液に、式X2で表される化合物18.9g73.6ミリモルを加えた。この溶液に、炭酸カリウム12.2g88.3ミリモル及びヨウ化カリウム0.60g3.6ミリモルを添加した。反応溶液を75°Cで4.5時間加熱保温した。反応溶液を冷却後、2シュウ酸水400gを添加して酸性pH3にして、酢酸エチルで抽出して、有機層を純水で中性になるまで洗浄して、硫酸マグネシウムで乾燥した。ろ過した後、ろ液を減圧下濃縮して、式5-3-X2で表される化合物の混合物26.1gを得た。2置換体pが2である化合物:[MNa]1007.3C60H72O12=984.53置換体pが3である化合物:[MNa]1227.5C74H92O14=1204.654置換体pが4である化合物:[MNa]1447.6C88H112O16=1424.85置換体pが5である化合物:[MNa]1668.7C102H132O18=1644.94組成比は2置換体:3置換体:4置換体:5置換体=5:21:65:9であった。2樹脂16の合成式5-3-X2で表される化合物の混合物7.00gを無水N,N-ジメチルホルムアミド35mlに溶解した溶液に、式1A-1で表される化合物0.83g2.5ミリモルを加えた。この溶液に、炭酸カリウム1.00g7.2ミリモル及びヨウ化カリウム0.20g1.2ミリモルを添加した。反応溶液を75°Cで5時間加熱保温した。反応溶液を冷却後、1シュウ酸水100mlを添加して酸性pH3にして、酢酸エチルで抽出して、有機層を純水で中性になるまで洗浄して、硫酸マグネシウムで乾燥した。ろ過した後、ろ液を減圧下濃縮して、樹脂165.80gを得た。GPC分析を行った結果、Mw=3.9×103、Mw/Mn=1.870であった。実施例17樹脂17の合成1式4-2-X1で表される化合物の合成式4-2で表される化合物60.0g0.20モルを無水N,N-ジメチルホルムアミド300gに溶解した溶液に、式X1で表される化合物72.7g0.30モルを加えた。この溶液に、炭酸カリウム63.5g0.46モル及びヨウ化カリウム3.3g0.02モルを添加した。反応溶液を80°C~84°Cで6.5時間加熱保温した。反応溶液を冷却後、5シュウ酸水87gを添加して酸性pH3にして、酢酸エチルで抽出した。有機層を純水で中性になるまで洗浄して、硫酸マグネシウムで乾燥した。ろ過した後、ろ液を減圧下濃縮して、式4-2-X1で表される化合物の混合物141gを得た。得られた混合物を、シリカゲルクロマトグラフィーヘキサン/酢酸エチル展開で、単離精製した。無置換体pが0である化合物:13.0g回収率21.71置換体pが1である化合物:23.9g収率23.62置換体pが2である化合物:10.2g収率7.23置換体pが3である化合物:14.0g収率7.61置換体pが1である化合物:[MNa]529.2C31H38O6=506.272置換体pが2である化合物:[MNa]735.3C44H56O8=712.403置換体pが3である化合物:[MNa]941.6C57H74O10=918.53組成比は無置換体:1置換体:2置換体:3置換体=17:31:26:26であった。2樹脂17の合成式4-2-X1-1で表される化合物5.0g9.9ミリモルを無水N,N-ジメチルホルムアミド30gに溶解した溶液に、式1A-1で表される化合物1.65g4.9ミリモルを加えた。この溶液に、炭酸カリウム1.4g10.1ミリモル及びテトラブチルアンモニウムブロミド0.03g0.1ミリモルを添加した。反応溶液を80°Cで6時間加熱保温した。反応溶液を冷却後、2シュウ酸水100gを添加して酸性pH3にして、クロロホルムで抽出した。有機層を純水で中性になるまで洗浄して、硫酸マグネシウムで乾燥した。ろ過した後、ろ液を減圧下濃縮して、樹脂176.61g収率83.8を得た。GPC分析を行った結果、Mw=2.4×103、Mw/Mn=2.248であった。実施例18樹脂18の合成式4-2-X1-2で表される化合物5.0g7.0ミリモルを無水N,N-ジメチルホルムアミド20gに溶解した溶液に、式1A-1で表される化合物1.17g3.5ミリモルを加えた。この溶液に、炭酸カリウム1.0g7.2ミリモル及びテトラブチルアンモニウムブロミド0.02g0.06ミリモルを添加した。反応溶液を70°C~75°Cで6時間加熱保温した。反応溶液を冷却後、2シュウ酸水100gを添加して酸性pH3にして、酢酸エチルで抽出した。有機層を純水で中性になるまで洗浄して、硫酸マグネシウムで乾燥した。ろ過した後、ろ液を減圧下濃縮して、樹脂185.60g収率94.6を得た。LC-MS分析:[MNa]1709.9C103H130O20=1686.92実施例19樹脂19の合成1式7-1-X2で表される化合物の合成式7-1で表される化合物6.2g19.5ミリモルを無水N,N-ジメチルホルムアミド60gに溶解した溶液に、式X2で表される化合物10.0g38.9ミリモルを加えた。この溶液に、炭酸カリウム8.1g58.6ミリモル及びヨウ化カリウム0.3g1.8ミリモルを添加した。反応溶液を70°Cで6時間加熱保温した。反応溶液を冷却後、3シュウ酸水300gを添加して酸性pH3にして、酢酸エチルで抽出した。有機層を純水で中性になるまで洗浄して、硫酸マグネシウムで乾燥した。ろ過した後、ろ液を減圧下濃縮して、式7-1-X2で表される化合物の混合物13.5gを得た。得られた混合物を、シリカゲルクロマトグラフィーヘキサン/酢酸エチル展開で、単離精製した。1置換体pが1である化合物:2.5g収率23.82置換体pが2である化合物:3.0g収率20.33置換体pが3である化合物:1.2g収率6.3LC-MS分析:1置換体pが1である化合物:[MNa]561.2C34H34O6=538.242置換体pが2である化合物:[MNa]781.4C48H54O8=758.383置換体pが3である化合物:[MNa]1001.5C62H74O10=978.532樹脂19の合成式7-1-X2-2で表される化合物2.0g2.6ミリモルを無水N,N-ジメチルホルムアミド20gに溶解した溶液に、式1A-1で表される化合物0.9g2.6ミリモルを加えた。この溶液に、炭酸カリウム1.1g8.0ミリモルを添加した。反応溶液を80°Cで8時間加熱保温した。反応溶液を冷却後、2シュウ酸水100gを添加して酸性pH3にして、クロロホルムで抽出した。有機層を純水で中性になるまで洗浄して、硫酸マグネシウムで乾燥した。ろ過した後、ろ液を減圧下濃縮して、樹脂192.6g収率93.8を得た。GPC分析を行った結果、Mw=6.2×103、Mw/Mn=2.401であった。比較用樹脂H1の合成メタクリル酸2-エチル-2-アダマンチルとp-ヒドロキシスチレンとの共重合体1モル比=20:80、及びメタクリル酸2-エチル-2-アダマンチルとp-ヒドロキシスチレンとの共重合体2モル比=30:70を、特開2003-107708号公報に準じて合成した。共重合体1及び共重合体2を重量比50:50で混合して得られる混合物を比較用樹脂H1とした。実施例及び比較例以下の各成分を表1に記載の部数で混合して溶解し、さらに孔径0.2μmのフッ素ポリマー製フィルターで濾過して、レジスト液を調製した。<樹脂>A1:樹脂1A2:樹脂2A3:樹脂19H1:樹脂H1<酸発生剤>B1:トリフェニルスルホニウム1-{3-4-メチルフェニルアダマンタンメトキシカルボニルジフルオロメタンスルホネートB2:トリフェニルスルホニウムメトキシカルボニルジフルオロメチルスルホネートB3:トリフェニルスルホニウム2,4,6-トリイソプロピルベンゼンスルホナートB4:4-メチルフェニルジフェニルスルホニウムトリフルオロメタンスルホナート<塩基性化合物:クエンチャー>C1:トリス2-2-メトキシエトキシエチルアミンC2:トリス2-ヒドロキシ-3-プロピルアミンC3:テトラ-n-ブチルアンモニウムサリチラートC4:テトラブチルアンモニウムヒドロキシドC5:2,6-ジイソプロピルアニリン<溶剤>E1:シクロヘキサノン700部E2:プロピレングリコールモノメチルエーテルアセテート450部プロピレングリコールモノメチルエーテル100部[表1中、PBPEB以外の数値の単位は部である。]シリコンウェハーを、ダイレクトホットプレート上にて、ヘキサメチルジシラザンを用いて90°Cで60秒処理した上で、上記のレジスト液を乾燥後の膜厚が60nmとなるようにスピンコートした。レジスト液塗布後は、ダイレクトホットプレート上にて、表1のPBの欄に示す温度で60秒間プリベークした。こうしてレジスト膜を形成したそれぞれのウェハーに、電子線描画機株日立製作所製のHL-800D50KeVを用い、露光量を段階的に変化させてラインアンドスペースパターンを露光した。露光後は、ホットプレート上にて表1のPEBの欄に示す温度で60秒間ポストエキスポジャーベークを行い、さらに2.38重量テトラメチルアンモニウムヒドロキシド水溶液で60秒間のパドル現像を行った。シリコン基板上のもので現像後のパターンを走査型電子顕微鏡で観察し、その結果を表3に示した。実効感度:200nmのラインアンドスペースパターンが1:1となる露光量で表示した。ラインエッジラフネスLER:200nmのラインアンドスペースパターンが1:1となる露光量におけるパターンの側壁のがたつきを評価した。ラインエッジラフネスが非常に良好なものを○、良くないものを×で表記する。実施例のいずれも、比較例に比べて、ラインエッジラフネスが良好であった。樹脂1を樹脂3~樹脂18に置き換えたことの他は、実施例20と同様にして、ラインエッジラフネスが良好なレジストパターンを得ることができる。"